【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
ポリマーブレンドであって、
（ｉ）第一ポリオレフィン；
（ｉｉ）第二ポリオレフィン；および
（ｉｉｉ）エチレン／α−オレフィン共重合体；
を含み、第一ポリオレフィン、第二ポリオレフィンおよびエチレン／α−オレフィン共重合体が異なり、エチレン／α−オレフィン共重合体がブロック共重合体であって、
（ａ）約１．７〜約３．５のＭｗ／Ｍｎ、少なくとも１つの融点Ｔｍ（℃）、および密度ｄ（ｇ／ｃｍ３）を有し、ここで、Ｔｍおよびｄの数値は下記の関係式に対応し：
Ｔｍ＞−２００２．９＋４５３８．５（ｄ）−２４２２．２（ｄ）２；または
（ｂ）約１．７〜約３．５のＭｗ／Ｍｎを有し、かつ、融解熱ΔＨ（Ｊ／ｇ）、および最高ＤＳＣピークと最高ＣＲＹＳＴＡＦピークとの温度差として定義されるデルタ量ΔＴ（℃）によって特徴付けられ、ΔＴおよびΔＨの数値は下記の関係を有し：
０より大きく１３０Ｊ／ｇまでのΔＨについては、ΔＴ＞−０．１２９９（ΔＨ）＋６２．８１、
１３０Ｊ／ｇより大きいΔＨについては、ΔＴ≧４８℃、
ここで、ＣＲＹＳＴＡＦピークは累積ポリマーの少なくとも５％を用いて測定され、ポリマーの５％未満が特定しうるＣＲＹＳＴＡＦピークを有する場合、ＣＲＹＳＴＡＦ温度は３０℃であり；または
（ｃ）エチレン／α−オレフィン共重合体の圧縮成形フィルムを用いて測定された、３００％歪および１サイクルにおける弾性回復率Ｒｅ（％）によって特徴付けられ、かつ密度ｄ（ｇ／ｃｍ３）を有し、ここで、Ｒｅおよびｄの数値は、エチレン／α−オレフィン共重合体が架橋相を実質的に有さない場合に下記の関係式を満たし：
Ｒｅ＞１４８１−１６２９（ｄ）；または
（ｄ）ＴＲＥＦを用いて分画した場合に４０℃〜１３０℃で溶離する分子画分を有し、該画分が、同じ温度範囲で溶離する比較対象となるランダムエチレン共重合体画分より少なくとも５％高いコモノマーモル含量を有することを特徴とし、該比較対象となるランダムエチレン共重合体は、同じコモノマー（単数または複数）を有し、かつ、エチレン／α−オレフィン共重合体のそれの１０％以内のコモノマーモル含量（全ポリマーに基づく）、メルトインデックス、及び密度を有し；または
（ｅ）２５℃における貯蔵弾性率Ｇ’（２５℃）、および１００℃における貯蔵弾性率Ｇ’（１００℃）を有し、Ｇ’（２５℃）／Ｇ’（１００℃）の比が約１：１〜約９：１である；
ポリマーブレンド。
【請求項２】
エチレン／α−オレフィン共重合体が、約１．７〜約３．５のＭｗ／Ｍｎ、少なくとも１つの融点Ｔｍ（℃）、および密度ｄ（ｇ／ｃｍ３）を有し、Ｔｍおよびｄの数値が下記の関係式に対応する、請求項１に記載のポリマーブレンド：
Ｔｍ≧８５８．９１−１８２５．３（ｄ）＋１１１２．８（ｄ）２
【請求項３】
エチレン／α−オレフィン共重合体が、約１．７〜約３．５のＭｗ／Ｍｎを有し、かつ、融解熱ΔＨ（Ｊ／ｇ）、および最高ＤＳＣピークと最高ＣＲＹＳＴＡＦピークとの温度差として定義されるデルタ量ΔＴ（℃）によって特徴付けられ、ここで、ΔＴおよびΔＨの数値が下記の関係を有し：
０より大きく１３０Ｊ／ｇまでのΔＨについては、ΔＴ＞−０．１２９９（ΔＨ）＋
６２．８１、
１３０Ｊ／ｇより大きいΔＨについては、ΔＴ≧４８℃、
ここで、ＣＲＹＳＴＡＦピークは累積ポリマーの少なくとも５％を用いて測定され、ポリマーの５％未満が特定しうるＣＲＹＳＴＡＦピークを有する場合、ＣＲＹＳＴＡＦ温度は３０℃である、請求項１に記載のポリマーブレンド。
【請求項４】
エチレン／α−オレフィン共重合体が、エチレン／α−オレフィン共重合体の圧縮成形フィルムを用いて測定された、３００％歪および１サイクルにおける弾性回復率Ｒｅ（％）によって特徴付けられ、かつ、密度ｄ（ｇ／ｃｍ３）を有し、ここで、Ｒｅおよびｄの数値は、エチレン／α−オレフィン共重合体が架橋相を実質的に有さない場合に下記の関係式を満たす、請求項１に記載のポリマーブレンド：
Ｒｅ＞１４８１−１６２９（ｄ）
【請求項５】
Ｒｅおよびｄの数値が、下記の関係式を満たす、請求項４に記載のポリマーブレンド：
Ｒｅ＞１４９１−１６２９（ｄ）
【請求項６】
Ｒｅおよびｄの数値が、下記の関係式を満たす、請求項４に記載のポリマーブレンド：
Ｒｅ＞１５０１−１６２９（ｄ）
【請求項７】
Ｒｅおよびｄの数値が、下記の関係式を満たす、請求項４に記載のポリマーブレンド：
Ｒｅ＞１５１１−１６２９（ｄ）
【請求項８】
エチレン／α−オレフィン共重合体が、ＴＲＥＦを用いて分画した場合に４０℃〜１３０℃で溶離する分子画分を有し、該画分が、同じ温度範囲で溶離する比較対象となるランダムエチレン共重合体画分より少なくとも５％高いコモノマーモル含量を有することを特徴とし、該比較対象となるランダムエチレン共重合体が、同じコモノマーを有し、かつ、メルトインデックス、密度およびコモノマーモル含量（全ポリマーに基づく）を、エチレン／α−オレフィン共重合体のそれの１０％以内で有する、請求項１に記載のポリマーブレンド。
【請求項９】
エチレン／α−オレフィン共重合体が、２５℃における貯蔵弾性率Ｇ’（２５℃）、および１００℃における貯蔵弾性率Ｇ’（１００℃）を有して、Ｇ’（２５℃）／Ｇ’（１００℃）の比が約１：１〜約９：１である、請求項１に記載のポリマーブレンド。
【請求項１０】
エチレン／α−オレフィン共重合体が、５〜９５モル％のエチレン含量、５〜９５モル％のジエン含量、および５〜９５モル％のα−オレフィン含量を有する弾性ポリマーである、請求項１に記載のポリマーブレンド。
【請求項１１】
第一ポリオレフィンが、オレフィンホモポリマーである、請求項１に記載のポリマーブレンド。
【請求項１２】
オレフィンホモポリマーが、ポリプロピレンである、請求項１１に記載のポリマーブレンド。
【請求項１３】
ポリプロピレンが、低密度ポリプロピレン（ＬＤＰＰ）、高密度ポリプロピレン（ＨＤＰＰ）、高溶融強度ポリプロピレン（ＨＭＳ−ＰＰ）、高耐衝撃性ポリプロピレン（ＨＩＰＰ）、アイソタクチックポリプロピレン（ｉＰＰ）、シンジオタクチックポリプロピレン（ｓＰＰ）、またはそれらの組合せである、請求項１２に記載のポリマーブレンド。
【請求項１４】
ポリプロピレンが、アイソタクチックポリプロピレンである、請求項１３に記載のポリマーブレンド。
【請求項１５】
第二ポリオレフィンが、オレフィンコポリマー、オレフィンターポリマーまたはそれらの組合せである、請求項１に記載のポリマーブレンド。
【請求項１６】
オレフィンコポリマーが、エチレン／プロピレンコポリマー（ＥＰＭ）である、請求項１５に記載のポリマーブレンド。
【請求項１７】
オレフィンターポリマーが、エチレン、３個またはそれ以上の炭素原子を有するモノエン、またはジエンから誘導される、請求項１５に記載のポリマーブレンド。
【請求項１８】
第二ポリオレフィンが、加硫性ゴムである、請求項１に記載のポリマーブレンド。
【請求項１９】
請求項１に記載のポリマーブレンドを含む成形物品。
【請求項２０】
タイヤ、ホース、ベルト、ガスケット、靴底、鋳造物または成形品である、請求項１９に記載の成形物品。
【請求項２１】
請求項１に記載のポリマーブレンドを含む少なくとも１つの層を含むシート物品。
【請求項２２】
請求項２１に記載のシートを含む熱成形物品。
【請求項２３】
請求項１に記載のポリマーブレンドを含む少なくとも１つの層を含む異形材物品。